(57)【特許請求の範囲】
【請求項１】
反射支持体上にゼラチンとポリアルキレンオキサイド類を含有する少なくとも１層の親水性バインダー層、およびポリビニルピロリドン、ポリビニルアルコール及びポリビニルアルコール誘導体から選ばれる少なくとも１種の親水性バインダーとゼラチンを含有する保護層を有することを特徴とするインクジェット記録用紙。
【請求項２】
前記ポリアルキレンオキサイド類がポリエチレンオキサイドまたはポリエチレンオキサイドとポリプロピレンオキサイドのコポリマーであることを特徴とする請求項１に記載のインクジェット記録用紙。
【請求項３】
前記ポリアルキレンオキサイド類の平均分子量が１０万以上であることを特徴とする請求項１または２に記載のインクジェット記録用紙。
【請求項４】
前記ポリアルキレンオキサイド類の含有量が、インク吸収性層と保護層の親水性バインダーの総量に対して１０〜４０重量％であることを特徴とする請求項１、２または３に記載のインクジェット記録用紙。
【請求項５】
前記保護層を構成する親水性バインダーがポリビニルピロリドンとゼラチンから実質的に構成されることを特徴とする請求項１〜４の何れか１項に記載のインクジェット記録用紙。
【発明の詳細な説明】
【０００１】
【発明の属する技術分野】
本発明は水性インクを用いて記録を行うインクジェット記録用紙に関し、特にインク吸収性、光沢性および用紙の保存安定性に優れたインクジェット記録用紙に関するものである。
【０００２】
【従来の技術】
インクジェット記録方式は、インクの微小液滴を種々の作動原理により飛翔させて紙などの記録シートに付着させ、画像・文字などの記録を行うものであるが、比較的高速、低騒音、多色化が容易である等の利点を有している。この方式で従来から問題となっていたノズルの目詰まりとメンテナンスについては、インクおよび装置の両面から改良が進み、現在では各種プリンター、ファクシミリ、コンピューター端末等、さまざまな分野に急速に普及している。
【０００３】
このインクジェット記録方式で使用される記録用紙としては、印字ドットの濃度が高く、色調が明るく鮮やかであること、インクの吸収が早く印字ドットが重なった場合に於いてもインクが流れ出したり滲んだりしないこと、印字ドットの横方向への拡散が必要以上に大きくなく、かつ周辺が滑らかでぼやけないこと等が要求される。
【０００４】
これらの問題を解決するために、例えば、特開昭５２−５３０１２号公報には、低サイズの原紙に表面化工用の塗料を湿潤させてなるインクジェット記録用紙が開示されている。また、特開昭５５−５８３０号公報には、支持体表面にインク吸収性の塗層を設けたインクジェット記録用紙が、また、特開昭５５−５１５８３号公報及び特開昭５６−１５７号公報には、被履層中の顔料として非膠質シリカ粉末を使った例等が開示されている。
【０００５】
しかし、一般にインク吸収性のあるインク受容層が、インクを吸収し保持するための空隙を多く有する層からのみ構成される場合には、空隙の多いインク受容層が空気との界面や塗膜表面のミクロな凹凸を多く有することになり、インク受容層への入射光が散乱されたり、透過が妨げられるために、光沢性が出にくくなったり不透明になりやすい。更に、空隙に浸透したインクに光が到達しにくくなるため画像が白っぽくなり、色再現性及び色濃度が低下する等の欠点を有しており、空隙の多いインク受容層で高い光沢性や透明性を維持しつつ、色再現性や色濃度の高い画像を得るのは困難であった。
【０００６】
一方、光沢性を付与する目的及びその他の目的で、インク液滴が着弾時にインク吸収性層が溶解や膨潤によりインクを吸収するゼラチンやポリビニルアルコール等の親水性バインダーを支持体上に塗布した記録紙やフィルム等も従来から数多く知られている。
【０００７】
この場合にはバインダー自身が溶解や膨潤によりインクを吸収させるために高い光沢性が得られるものの、インクの吸収性や乾燥性は上記空隙を利用する場合に比べて一般に遅く、またインク転写による汚れや色間の滲みの発生が問題となりやすかった。
【０００８】
この点を改良するために従来から種々の親水性バインダーを用いることが試みられているが中でも、特開平２−１３５９号、同７−９７５７号及び同７−１９５８２６号等に記載のポリアルキレンオキサイド類を使用した場合に特に良好なインク吸収性が得られる。
【０００９】
特開平２−１３５９号には透明な支持体上にポリアルキレンオキサイドとアミノ基不活性化ゼラチンを併用した親水性層を設けたインク記録用シートが記載されている。これによりインク吸収性、透明度の高い、そしてカール特性が改善されたインク記録用紙が得られることが記載されている。
【００１０】
特開平７−９７５７号には、エチレンオキサイドが特定の比率からなるポリアルキレンオキサイド類とガラス転移温度が７０℃以上のポリマーを併用してヘイズの少ないしかもインク吸収性が良好なインクジェット用記録用紙が記載されている。ガラス転移温度が７０℃以上のポリマーとしては、例えば、ゼラチン、ポリアクリルアミド、ポリビニルピロリドンなどが記載されている。
【００１１】
しかしながら、上記ポリアルキレンオキサイド類を使用した場合には確かに透明支持体とするインク記録用紙においては上記公報に記載されている効果が得られるものの、反射支持体を用いた場合には光沢性が低下しやすい問題があることが判明した。特にインク記録用紙を高温高湿下に保存した場合に光沢性が低下しやすいことが判明した。この光沢性低下は特にインク記録量が多い場所で起きやすく、インク量が多い箇所で光沢性が低下して画像の品質が大きく低下する問題が判明した。
【００１２】
ポリアルキレンオキサイド類の使用量を低下させれば光沢性の低下は小さくなるがインク吸収性の改良幅が小さくなる。
【００１３】
特開平７−１９５８２６号には、エチレンオキサイド基とプロピレンオキサイド等の２種類のポリアルキレンオキサイド基をポリマー構造中に有する特定構造のポリアルキレンオキサイド類を主成分とすることで高湿雰囲気下でも印刷画面が滲んだり表面のベトツキが生じない記録シートが得られることが記載されている。
【００１４】
しかしながら、上記特定構造のポリアルキレンオキサイドを主成分とする記録シートではインク記録時にインク量が多い箇所でポリアルキレンオキサイドを主成分とする層が溶解してしまい、乾燥後に良好な光沢性が得られない問題がある。
【００１５】
【発明が解決しようとする課題】
本発明は上記問題を鑑みてなされたものであって、本発明の第１の目的は、高い光沢性を有し、優れたインク吸収特性を有するインクジェット記録用紙を提供することにある。本発明の第２の目的は、光沢性の保存安定性に優れたインクジェット記録用紙を提供することにある。
【００１６】
【課題を解決するための手段】
本発明の上記課題は以下の構成により達成される。
【００１７】
１．反射支持体上にゼラチンとポリアルキレンオキサイド類を含有する少なくとも１層の親水性バインダー層、およびポリビニルピロリドン、ポリビニルアルコール及びポリビニルアルコール誘導体から選ばれる少なくとも１種の親水性バインダーとゼラチンを含有する保護層を有することを特徴とするインクジェット記録用紙。
【００１８】
２．前記ポリアルキレンオキサイド類がポリエチレンオキサイドまたはポリエチレンオキサイドとポリプロピレンオキサイドのコポリマーであることを特徴とする前記１に記載のインクジェット記録用紙。
【００１９】
３．前記ポリアルキレンオキサイド類の平均分子量が１０万以上であることを特徴とする前記１又は２に記載のインクジェット記録用紙。
【００２０】
４．前記ポリアルキレンオキサイド類の含有量が、インク吸収性層と保護層の親水性バインダーの総量に対して１０〜４０重量％であることを特徴とする前記１、２または３に記載のインクジェット記録用紙。
【００２１】
５．前記保護層を構成する親水性バインダーがポリビニルピロリドンとゼラチンから実質的に構成されることを特徴とする前記１〜４の何れか１項に記載のインクジェット記録用紙。
【００２２】
以下、本発明を詳細に説明する。
【００２３】
本発明のインクジェット記録用紙で用いられるポリアルキレンオキサイド類とはポリエチレンオキサイドまたはポリプロピレンオキサイド、またはこれらの末端のヒドロキシル基をエステル化またはエーテル化したポリマー、またはポリエチレンオキサイドとポリプロピレンオキサイドのコポリマーからなるものから選ばれるものが好ましく用いられる。
【００２４】
ポリエチレンオキサイドとポリプロピレンオキサイドのコポリマーとしては例えば特開平７−１９５８２６号に記載されているコポリマーが好ましく用いられる。
【００２５】
本発明では中でも前記ポリアルキレングリコールがポリエチレングリコールまたはポリエチレングリコール・ポリプロピレングリコールであることが比較的低コストで製造できる点およびより高い光沢性が達成できる点で好ましい。
【００２６】
上記ポリアルキレンオキサイド類の平均分子量は好ましくは１０万以上１００万以下であり、特に好ましくは２０万以上１００万以下のものがゼラチンとの相溶性やインクジェット記録用紙を高湿下で保存した場合の光沢性の低下しにくい点で好ましい。
【００２７】
上記ポリアルキレンオキサイドと併用して用いられるゼラチンは従来公知の種々のゼラチンが用いられ、これらは適宜２種類以上を併用することもできる。
【００２８】
そのようなゼラチンとしてはアルカリ処理ゼラチン、酸処理ゼラチン、上記アルカリ処理ゼラチンまたは酸処理ゼラチンのアミノ基を不活性化したアミノ基不活性化ゼラチンなどが、アミノ基不活性化ゼラチンがポリアルキレンオキサイド類との相溶性やインク吸収性、および印字後の乾燥性の観点から好ましい。
【００２９】
アミノ基不活性化ゼラチンとしては、ゼラチンのアミノ基やイミノ基をイソシアネートや無水フタル酸等の酸無水物、あるいはベンゾイルクロライド等の酸ハロゲン化物で反応させて得られたゼラチンが好ましく使用される。
【００３０】
上記ゼラチンとポリアルキレンオキサイド類の併用する親水性バインダー層の親水性バインダーの総量に対するポリアルキレンオキサイド類の使用量は重量比で５〜８０重量％であることが好ましい。５重量％未満の場合にはインク吸収性の改良効果が小さく、また、８０重量％を越える場合にはインク記録時の滲みが劣化したり印字後のカールが悪化しやすい。より好ましくは１０重量％〜６０重量％である。
【００３１】
また上記親水性バインダー層中の該親水性バインダーの総量に対するゼラチンの重量比は２０〜９５重量％が好ましく、より好ましくは４０〜８０重量％である。
【００３２】
また、ゼラチンとポリアルキレンオキサイド類を併用する層にはこれ以外の親水性バインダーを併用することができるが、そのような親水性バインダーの例としては、ポリビニルピロリドン、ポリビニルアルコールまたはその誘導体、カルボキシルメチルセルロース、ヒドロキシエチルセルロース、デキストラン、デキストリン、ポリアクリル酸およびその塩、寒天、κ−カラギーナン、λ−カラギーナン、キサンテンガム、ローカストビーンガム、アルギン酸、アラビアゴム、プルラン、水溶性ポリビニルブチラール、あるいは、特開昭６２−２４５２６０号に記載のカルボキシル基やスルホン酸基を有するビニルモノマーの単独またはこれらのビニルモノマーを繰り返して有する共重合体等のポリマーを挙げることができるが、好ましいポリマーは、ゼラチン、ゼラチン誘導体、ポリビニルピロリドン、ポリビニルアルコールおよびその誘導体であるが、特に好ましくはポリビニルピロリドン、ポリビニルアルコールまたはその誘導体である。
【００３３】
上記ゼラチンおよびポリアルキレンオキサイド以外の親水性ポリマーの使用量は該親水性バインダー層中の親水性バインダーの総量の５０重量％以下が好ましく、より好ましくは３０重量％以下である。
【００３４】
さらに、本発明のインクジェット記録用紙においては前記ポリアルキレンオキサイド類の総含有量は、インク吸収性層と保護層の親水性バインダー（含む、ゼラチン）の総量に対して１０〜４０重量％であることが好ましい。１０重量％未満である場合には、インク吸収性の改良効果が小さく、また、４０重量％を越える場合には印字後のカールが起きやすくなったり印字後の光沢性が低下しやすい。
【００３５】
ポリアルキレンオキサイドおよびゼラチンを含有する層は２層以上あってもよい。
【００３６】
本発明のインクジェット記録用紙においては支持体からもっとも離れた親水性バインダー層（以下、この層を保護層という）がポリビニルピロリドン、ポリビニルアルコール及びポリビニルアルコール誘導体から選ばれる少なくとも１種の親水性バインダーとゼラチンを含有することが必要であるが、インク吸収性の観点から該保護層はゼラチンとポリビニルピロリドンを含有していることが好ましい。
【００３７】
保護層に用いられるゼラチンは前記したゼラチンと同様のものを使用することができるが、アミノ基不活性化ゼラチンを少なくとも含有していることが好ましい。
【００３８】
また、保護層のポリビニルピロリドンおよびポリビニルアルコール及びポリビニルアルコール誘導体から選ばれる少なくとも１種のポリマーの保護層の親水性バインダーに対する比率は重量比で１０〜８０重量％が好ましく、より好ましくは２０〜７０重量％である。
【００３９】
また、ポリビニルアルコールの平均重合度は３００〜１０００程度のものが、また、ポリビニルピロリドンは平均分子量が４万以上５０万以下のものが好ましい。
【００４０】
保護層は、ポリビニルピロリドン、ポリビニルアルコール及びポリビニルアルコール誘導体から選ばれる少なくとも１種の親水性バインダーとゼラチンを含有することが必要であるが、上記バインダー以外にも他の親水性バインダーを含有することもできる。該親水性バインダーとしては、ポリアルキレンオキサイド、カルボキシルメチルセルロース、ヒドロキシエチルセルロース、デキストラン、デキストリン、ポリアクリル酸およびその塩、寒天、κ−カラギーナン、λ−カラギーナン、キサンテンガム、ローカストビーンガム、アルギン酸、アラビアゴム、プルラン、水溶性ポリビニルブチラール、あるいは、特開昭６２−２４５２６０号に記載のカルボキシル基やスルホン酸基を有するビニルモノマーの単独またはこれらのビニルモノマーを繰り返して有する共重合体等のポリマーを挙げることができるが、好ましくは保護層はポリビニルピロリドンとゼラチンから実質的に構成されることが好ましい。ここでいう実質的にということは、上記バインダーの他の親水性バインダーの保護層中における比率が５重量％以下であることを示す。
【００４１】
本発明のインクジェット記録用紙に用いられる反射支持体としては、印字画像を反射画像として見るものであれば如何なる支持体も使用することができるが、好ましくは、両面をポリエチレンで被覆した紙支持体、合成紙、不透明ポリステル支持体、あるいは透明ポリエステル支持体に二酸化チタン等の白色顔料を含有する層を反射層として塗設した支持体等が用いられるが、両面をポリエチレンで被覆した紙支持体が特に好ましく用いられる。
【００４２】
上記両面をポリエチレンで被覆した紙支持体の膜厚は１００〜３００μｍが好ましく、より好ましくは１３０〜２５０μｍの支持体が用いられる。
【００４３】
保護層は表面光沢性を維持すること、適度の滑り性やくっつき防止機能を与えること等が主な目的であり本発明のインクジェット記録用紙においてはその特性や構成は特に重要である。
【００４４】
そのため、光沢性を劣化させる無機顔料、有機微粒子、油滴、あるいは吸湿性の高い素材を多量に添加することは好ましくない。保護層に添加される無機顔料または有機微粒子は保護層を構成する親水性バインダーに対して１０重量％以下が好ましく、より好ましくは２重量％以下である。また、保護層に添加される乳化分散物等の油滴は親水性バインダーに対して５０重量％以下が好ましく、より好ましくは２０重量％以下である。
【００４５】
上記顔料としては公知の白色顔料を１種以上用いることができ、例えば、軽質炭酸カルシウム、重質炭酸カルシウム、炭酸マグネシウム、カオリン、タルク、硫酸カルシウム、硫酸バリウム、二酸化チタン、酸化亜鉛、硫化亜鉛、炭酸亜鉛、サテンホワイト、珪酸アルミニウム、ケイソウ土、珪酸カルシウム、珪酸マグネシウム、合成非晶質シリカ、コロイダルシリカ、アルミナ、コロイダルアルミナ、擬ベーマイト、水酸化アルミニウム、リトポン、ゼオライト、加水ハロイサイト、水酸化マグネシウム等の白色無機顔料等が、また有機微粒子としてはスチレン系プラスチックピグメント、アクリル系プラスチックピグメント、ポリエチレン、マイクロカプセル、尿素樹脂、メラミン樹脂等が挙げられる。
【００４６】
本発明のインクジェット記録用紙の保護層以外の層にも本発明に悪影響を及ぼさない範囲で、上記無機顔料、有機微粒子を添加することができる。
【００４７】
本発明のインクジェット記録用紙におけるインク記録面側の塗布固形分の量は特に制限はないが、３〜５０ｇ／ｍ２が好ましく、５〜３０ｇ／ｍ２がより好ましい。なお、記録画像形成後のカールの防止という面からは、なるべく薄く形成するのが良い。
【００４８】
本発明のインク記録面側の任意の構成層中には、画像の耐水化剤として特開昭５６−８４９９２号公報のポリカチオン高分子電解質、特開昭５７−３６６９２号公報の塩基性ラテックスポリマー、特公平４−１５７４４号公報、特開昭６１−５８７８８号公報、同６２−１７４１８４号公報等記載のポリアリルアミン、特開昭６１−４７２９０号公報記載のアルカリ金属弱酸塩等を一種以上用いることができる。
【００４９】
上記耐水化剤の含有量はインク受容層の全固形分に対し、好ましくは１〜４０重量％が好ましく、特に好ましくは３〜２０重量％である。
【００５０】
更に本発明のインク受容層には、必要に応じて更に、ＵＶ吸収剤、酸化防止剤、分散剤、蛍光染料、ｐＨ調整剤、消泡剤、潤滑剤、防腐剤、界面活性剤、増粘剤、架橋剤、帯電防止剤、マット剤等の公知の各種添加剤を含有させることもできる。
【００５１】
本発明のインクジェット記録用紙を製造する際には各親水性バインダー層を形成する塗布液を同時重層塗布することが好ましく、好ましくはカーテン塗布方法あるいは米国特許第２６８１２９４号公報記載のホッパーを使用するエクストルージョンコート法が好ましく用いられる。
【００５２】
この際、各塗布液は重畳させられた後冷却セットし、ついで乾燥時にはセットした塗布液が再溶解しない状態までの条件で加熱することが生産性の観点から好ましい。通常はセット後室温〜３０℃の範囲内である程度水分を蒸発させた後で４０℃〜５０℃に加熱して完全に乾燥させられる。
【００５３】
セット温度は各塗布液のセット温度により概ね決定されるが、０℃前後の冷風を吹き付けることにより一般には行われる。
【００５４】
本発明でインクジェット記録用紙の支持体としては、従来インクジェット用記録用紙として公知のものを適宜使用できる。
【００５５】
本発明のインクジェット記録用紙は特にインク液がジエチレングリコール、グリセリン、ジエタノールアミン、トリエタノールアミン、トリエチレングリコール、あるいはトリエチレングリコールモノブチルエーテルなどの親水性高沸点有機溶媒を含有する場合に特にインク吸収性の改良効果が大きい。そのような親水性高沸点溶媒のインク液中の含有量は一般に１０〜４０重量％、好ましくは１５〜３５重量％である。
【００５６】
【実施例】
以下に本発明の実施例を挙げて説明するが、本発明はこれらの例に限定されるものではない。なお、実施例中で「％」は特に断りのない限り絶乾重量％を示し、添加量は各々インクジェット記録用紙１ｍ２当たりの量を示す。
【００５７】
実施例１
以下の層構成からなる２層構成の親水性バインダー層を両面をポリエチレンで被覆した紙支持体（厚み１５０μｍ：裏面にカール防止のためにゼラチン２．５ｇを塗設した支持体）上に同時塗布し、インクジェット記録用紙−１〜１０を作成した。
【００５８】
0003577683.tif 000002
【００５９】
【化１】
0003577683.tif 000003
【００６０】
【表１】
0003577683.tif 000004
【００６１】
得られた各々のインクジェット記録用紙について、セイコーエプソン株式会社製インクジェットプリンターＭＪ−５０００Ｃを用い、評価パターンを印字し以下の項目で評価を行い、表２に示す結果を得た。
【００６２】
（１）インク吸収性
イエロー、マゼンダ、シアンの３色を記録した記録用紙を、室温下（２０℃、５０％Ｒ．Ｈ．）に２０秒間放置した後、記録画像面に各々のインクジェット記録用紙の未記録面を重ね合わせ、１０ｃｍ２当たり５ｇの荷重をかけ３０秒間保持した時に、インクが反対側の記録面に付着しなくなるか否かで判断した。全く付着しない場合を○、明らかに付着する場合を×、痕跡状態で付着する場合を△として判定した。
【００６３】
（２）重色滲み
マゼンダインク単色を背景とする箇所に、シアンインクの線（幅約１ｍｍ）を描いた画像面での境界域での滲みを判断した。境界域での滲みが生じている割合が約１０％以下を○、約３０％以下を△、それ以上滲みが起きている場合を×とした。
【００６４】
（３）光沢性
黒色でベタ印字後、７２時間２３℃、相対湿度２０％で保存して完全に乾燥させた後、印字部の光沢性を日本電色工業株式会社製変角光沢度計（ＶＧＳ−１００１ＤＰ）にて測定した。
【００６５】
【表２】
0003577683.tif 000005
【００６６】
表２の結果から、ＰＥＧ−３０またはＰＥＰＰ−１５を第１層にのみ添加し、保護層（第２層）にゼラチンとＰＶＡ−５００またはＰＶＰ−２０を使用した本発明の記録用紙（３、４、６、８、９、１０）はいずれも高い光沢性を維持しつつ重色滲みが良好であり、特に保護層に親水性バインダーとしてＰＶＰ−２０とゼラチンのみを使用した４、６、８、９が高いインク吸収性とより高い光沢性を持っていることがわかる。
【００６７】
これに対して、第１層と第２層の両層にＰＥＧ−３０またはＰＥＰＰ−１５を添加した試料（２、７）は重色滲みは改善されるもののインク吸収性は逆に劣化し、また、光沢性も悪い。
【００６８】
さらに、保護層にのみＰＥＧ−３０を添加した場合にも光沢性とインク吸収性が悪いことがわかる。
【００６９】
実施例２
実施例１で作成した記録用紙２〜１０をそれぞれ４０℃、相対湿度８０％で５日間保存したあとで印字前の光沢性を実施例１と同様にして測定した（光沢Ｂ）。また、実施例１で黒字部ベタ印字部を４０℃、相対湿度８０％で５日間保存し、同様にして光沢性を測定した（光沢Ｃ）。結果を表３に示す。尚、光沢性の評価方法は実施例１と同様に行った。
【００７０】
【表３】
0003577683.tif 000006
【００７１】
表３の結果から、本発明のインクジェット記録用紙は印字前の高湿下の保存、および印字後の保存においても良好な光沢性を維持していることがわかる。
【００７２】
実施例３
実施例１で作成した記録用紙−４において、第１層に使用したポリエチレンオキサイドの分子量を１０万、５万のものに変えた記録用紙、１１及び１２を記録用紙−４と同様にして作成した。
【００７３】
得られた記録用紙を実施例１と同様にして黒字ベタ部の光沢性を測定した。その結果、分子量１０万の試料（１１）では７４％、分子量が５万の試料（１２）では７０％であった。このことから、ポリエチレンオキサイドとしては分子量が１０万以上のものが特に光沢性が良好であることがわかる。
【００７４】
また、試料−１１，１２のインク吸収性および重色滲みは試料−４とほぼ同等であった。
【００７５】
実施例４
実施例１で作成した記録用紙−４において、第１層と第２層の親水性バインダーを表４の様に変更した記録用紙−１３〜１９を作成した。
【００７６】
表４中、Ｒは第１層と第２層の親水性バインダーの総量に対するＰＥＧ−３０の比率（重量％）を表す。
【００７７】
【表４】
0003577683.tif 000007
【００７８】
実施例１と同様の評価方法、評価基準にて、各記録用紙のインク吸収性、重色滲み、および光沢性を評価した。
【００７９】
結果を表５に示す。
【００８０】
【表５】
0003577683.tif 000008
【００８１】
表５の結果から、ＰＥＧ−３０が親水性バインダーの総量の１０重量％未満の記録用紙（１６、１７、１８）は重色滲みの改良効果が比較的小さい。
【００８２】
一方４０重量％を越える記録用紙−１５はインク吸収性と光沢性が若干低下してくることがわかる。
【００８３】
【発明の効果】
本発明によるインクジェット記録用紙は、高い光沢性を有し、インク吸収特性に優れ、又光沢性の保存安定性にも優れた効果を有する。